(57)【要約】【課題】手に密着し、早期に水を吸水して保水する、吸水性能が適正化されたハンドタオル、特に、低坪量であっても、拭き取り性能に優れたハンドタオルを提供する。【解決手段】本発明は、パルプを主成分とし、２プライのシートを積層したハンドタオルであって、１プライあたりの坪量が１５．０ｇ／ｍ２以上１８．２ｇ／ｍ２以下であり、ティッシューソフトネス測定装置ＴＳＡにより取得した、ＴＳ７５０が１５ｄＢＶ２ｒｍｓ以上２０ｄＢＶ２ｒｍｓ以下であり、ＴＳ７が１５ｄＢＶ２ｒｍｓ以上２０ｄＢＶ２ｒｍｓ以下であり、（１プライあたりの坪量）／Ｄ値が、９，６００ｇ／ｍ３以上１１，０００ｇ／ｍ３以下である、ハンドタオルを提供する。【選択図】なし【特許請求の範囲】
【請求項１】
パルプを主成分とし、２プライのシートを積層したハンドタオルであって、
１プライあたりの坪量が１５．０ｇ／ｍ２以上１８．２ｇ／ｍ２以下であり、
ティッシューソフトネス測定装置ＴＳＡにより、試料台に設置した２プライのシートに対し、ブレード付きローターを１００ｍＮの押し込み圧力として上から押し込んだ後に回転数２．０（／ｓｅｃ）で回転させ、前記試料台の振動を振動センサで測定したとき、ＴＳＡ上のソフトウェアにて自動的に取得した、低周波数側からの最初のスペクトルの極大ピークの強度（ＴＳ７５０）が１５ｄＢＶ２ｒｍｓ以上２４ｄＢＶ２ｒｍｓ以下であり、６５００Ｈｚを含むスペクトルの極大ピークの強度（ＴＳ７）が１５ｄＢＶ２ｒｍｓ以上２０ｄＢＶ２ｒｍｓ以下であり、
ＴＳＡにより、試料台に設置した２プライのシートに対し、ブレード付きローターを回転させずに１００ｍＮと６００ｍＮの押し込み圧力でそれぞれ上から押し込んだとき、押し込み圧力１００ｍＮと６００ｍＮの間での２プライのシートの上下方向の変形変位量で表される、Ｄ値とするとき、
（１プライあたりの坪量）／Ｄ値が、９，６００ｇ／ｍ３以上１１，０００ｇ／ｍ３以下である、ハンドタオル。
【請求項２】
旧ＪＩＳ  Ｓ  ３１０４に準拠して測定される吸水速度が、３秒以下である、請求項１に記載のハンドタオル。
【請求項３】
直径１５０ｍｍのポリスチレン製の球体上部にハンドタオルを設置し、上部２０ｃｍの高さより、０．１ｍＬ／ｓｅｃにて１．０ｍＬの水を滴下して、１０秒経過した後に、ハンドタオルに浸透した水の面積が、１１０ｃｍ２以上である、請求項１又は２に記載のハンドタオル。
【請求項４】
ＪＩＳ  Ｐ  ８１１３に準拠して測定される、ハンドタオルの乾燥時のＭＤ方向の引張強さＤＭＤＴ１２．５Ｎ／ｍ以上１８．６Ｎ／ｍ以下、乾燥時のＣＤ方向の引張強さＤＣＤＴが２．９Ｎ／ｍ以上８．８Ｎ／ｍ以下、ハンドタオルの湿潤時のＭＤ方向の引張強さＷＭＤＴが２．９Ｎ／ｍ以上８．８Ｎ／ｍ以下、湿潤時のＣＤ方向の引張強さＷＣＤＴが０．８Ｎ／ｍ以上２．５Ｎ／ｍ以下である、請求項１から３のいずれかに記載のハンドタオル。
【発明の詳細な説明】
【技術分野】
【０００１】
本発明は、紙製のハンドタオルに関し、より具体的には、手を洗った後の水滴の拭き取り性が良好なハンドタオルに関する。
【背景技術】
【０００２】
オフィスや、商業ビル等においては、手を洗った後に手指に付着した水滴を拭き取る目的で、紙製の使い捨てのハンドタオルが広く用いられている。また、家庭においても、食器や食品の水滴／汚れを拭き取ったり、卓上汚れを拭き取ったりする目的で、ハンドタオルが使用されることがある。
【０００３】
これらのハンドタオルには、吸水性や水に濡れた場合の強度を高めるため、バルク（嵩）を高めたり、積層するシートのプライ数を多くしたりすることが行われている。しかしながら、吸水性を向上させるために坪量を高くすると、コストが高くなるという問題があるほか、強度が高くなり過ぎると、ハンドタオルが硬くなって手触りや使用感が低下するという問題もある。また、一般に、ハンドタオルにより水滴等を拭き取った際に、破れた紙片等が、拭き取り対象物に残存しないことも、同様に求められている。
【０００４】
坪量を低減しつつも、吸水性、強度、使用感に優れたハンドタオルとしては、例えば、特許文献１に、パルプを主成分とし、１プライ以上のシートを積層させたハンドタオルであって、ハンドタオルの坪量が１５ｇ／ｍ２以上４５ｇ／ｍ２以下であり、所定の吸水量や吸水度を有するハンドタオルが開示されている。特許文献１のハンドタオルは、吸水性、強度、及び使用感が共に優れたものとなっている。
【先行技術文献】
【特許文献】
【０００５】
【特許文献１】特開２０１４−２１３１３８号公報
【発明の概要】
【発明が解決しようとする課題】
【０００６】
ここで、特に、手を洗った後の水滴の拭き取りの用途に着目すれば、手に密着し、早期に水を吸水して保水する、吸水性能が適正化されたハンドタオルを提供することが求められており、特に、低坪量であっても、拭き取り性能に優れたハンドタオルを提供することが求められている。
【課題を解決するための手段】
【０００７】
本発明の発明者らは、上記課題に鑑み、鋭意研究を行った。その結果、坪量を低下させつつも、ティッシューソフトネス測定装置ＴＳＡにより測定されるＴＳ７５０及びＴＳ７を調整し、ＴＳＡに測定されるＤ値と、１プライあたりの坪量との関係を調整することにより、上記課題を解決できることを見出し、本発明を完成するに至った。具体的には、本発明は、以下のものを提供する。
【０００８】
（１）パルプを主成分とし、２プライのシートを積層したハンドタオルであって、１プライあたりの坪量が１５．０ｇ／ｍ２以上１８．２ｇ／ｍ２以下であり、ティッシューソフトネス測定装置ＴＳＡにより、試料台に設置した２プライのシートに対し、ブレード付きローターを１００ｍＮの押し込み圧力として上から押し込んだ後に回転数２．０（／ｓｅｃ）で回転させ、前記試料台の振動を振動センサで測定したとき、ＴＳＡ上のソフトウェアにて自動的に取得した、低周波数側からの最初のスペクトルの極大ピークの強度（ＴＳ７５０）が１５ｄＢＶ２ｒｍｓ以上２４ｄＢＶ２ｒｍｓ以下であり、６５００Ｈｚを含むスペクトルの極大ピークの強度（ＴＳ７）が１５ｄＢＶ２ｒｍｓ以上２０ｄＢＶ２ｒｍｓ以下であり、ＴＳＡにより、試料台に設置した２プライのシートに対し、ブレード付きローターを回転させずに１００ｍＮと６００ｍＮの押し込み圧力でそれぞれ上から押し込んだとき、押し込み圧力１００ｍＮと６００ｍＮの間での２プライのシートの上下方向の変形変位量で表される、Ｄ値とするとき、（１プライあたりの坪量）／Ｄ値が、９，６００ｇ／ｍ３以上１１，０００ｇ／ｍ３以下である、ハンドタオル。
【０００９】
（２）旧ＪＩＳ  Ｓ  ３１０４に準拠して測定される吸水速度が、３秒以下である、（１）に記載のハンドタオル。
【００１０】
（３）直径１５０ｍｍのポリスチレン製の球体上部にハンドタオルを設置し、上部２０ｃｍの高さより、０．１ｍＬ／ｓｅｃにて１．０ｍＬの水を滴下して、１０秒経過した後に、ハンドタオルに浸透した水の面積が、１１０ｃｍ２以上である、（１）又は（２）に記載のハンドタオル。
【００１１】
（４）ＪＩＳ  Ｐ  ８１１３に準拠して測定される、ハンドタオルの乾燥時のＭＤ方向の引張強さＤＭＤＴが１２．５Ｎ／２５ｍｍ以上１８．６Ｎ／２５ｍｍ以下、乾燥時のＣＤ方向の引張強さＤＣＤＴが２．９Ｎ／２５ｍｍ以上８．８Ｎ／２５ｍｍ以下、ハンドタオルの湿潤時のＭＤ方向の引張強さＷＭＤＴが２．９Ｎ／２５ｍｍ以上８．８Ｎ／２５ｍｍ以下、湿潤時のＣＤ方向の引張強さＷＣＤＴが０．８Ｎ／２５ｍｍ以上２．５Ｎ／２５ｍｍ以下である、（１）から（３）のいずれかに記載のハンドタオル。
【発明の効果】
【００１２】
本発明によれば、１プライあたりの坪量が低く抑えられつつも、手への密着性に優れるとともに、水の吸水速度も速く、拭き取り性能に優れたハンドタオルを提供することができる。
【発明を実施するための形態】
【００１３】
以下、本発明について、詳細に説明する。
【００１４】
＜ハンドタオル＞
本発明のハンドタオルは、パルプを主成分とし、２プライのシートを積層したものである。
【００１５】
［パルプ］
本発明のハンドタオルは、紙製のものであり、パルプを主成分とするものである。ハンドタオルは木材パルプ１００％からなるものであってもよく、古紙パルプ、非木材パルプを含むものであってもよい。本発明において、目標とする品質を得るためには、ＮＢＫＰ：ＬＢＫＰ＝１０：９０から９０：１０（質量比）の木材パルプを原料とすることが好ましく、ＮＢＫＰ：ＬＢＫＰ＝２０：８０から８０：２０の木材パルプを原料とすることがより好ましく、ＮＢＫＰ：ＬＢＫＰ＝３０：７０から７０：３０の木材パルプを原料とすることが更に好ましい。ＬＢＫＰの材種としては、ユーカリグランディス、ユーカリグロビュラスに代表される、フトモモ科ユーカリ属から製造されるパルプが好ましい。
【００１６】
本発明のハンドタオルは、古紙パルプ配合を１００質量％とすることもできるが、古紙パルプは品質的バラツキが大きく、配合割合が増えると製品の品質、特に、柔らかさに大きく影響するので、古紙パルプの配合量は、木材パルプに対して６０質量％以下であることが好ましい。
【００１７】
［坪量］
本発明のハンドタオルは、シート１プライあたりの坪量が、１５．０ｇ／ｍ２以上１８．２ｇ／ｍ２以下であり、１６．０ｇ／ｍ２以上１８．０ｇ／ｍ２以下であることが好ましい。ハンドタオルのシート１プライあたりの坪量を、上記の範囲内のものとすることにより、強度、柔らかさ、及び吸水性がバランスよく両立され、拭き取り性に優れたハンドタオルを提供することができる。
【００１８】
ハンドタオルの坪量を、上記の範囲内にしつつ、拭き取り性能を良好なものとするためには、リファイナー等により、パルプ繊維を叩解処理を行い、強度調整を行うことが好ましい。目標の品質を得るためには、バージンパルプを叩解して、ＪＩＳ  Ｐ  ８１２１で測定されるカナダ標準ろ水度を３５０ｍＬから７００ｍＬ、より好ましくは４００ｍＬから６００ｍＬに低減させる。ただし、本発明において、パルプ繊維に対して叩解処理を行ったのみでは、シートの紙厚が低下し、吸水性も低下するため、抄紙の際に乾燥紙力増強剤及び湿潤紙力増強剤を添加することが好ましい。これにより、シートの強度と吸水性を同時に向上させることが可能となる。なお、本発明において、シート１０プライあたりの紙厚は、０．５０ｍｍ以上０．７０ｍｍ以下であることが好ましく、０．６０ｍｍ以上０．６５ｍｍ以下であることがより好ましい。
【００１９】
［乾燥紙力増強剤及び湿潤紙力増強剤］
乾燥紙力増強剤としては、カチオン化でんぷん、ポリアクリルアミド、カルボキシメチルセルロース等を用いることが好ましい。湿潤紙力増強剤としては、ポリアミドエピクロロヒドリン樹脂やメラミン樹脂等を用いることが好ましい。乾燥紙力増強剤の添加量は、０％以上１％以下であることが好ましく、湿潤紙力増強剤の添加量は、０．１％以上１％以下であることが好ましい。
【００２０】
［ＴＳ７５０、ＴＳ７］
本発明のハンドタオルは、ティッシューソフトネス測定装置ＴＳＡにより、試料台に設置した２プライのシートに対し、ブレード付きローターを１００ｍＮの押し込み圧力として上から押し込んだ後に回転数２．０（／ｓｅｃ）で回転させ、試料台の振動を振動センサで測定したとき、ＴＳＡ上のソフトウェアにて自動的に取得した、低周波数側からの最初のスペクトルの極大ピークの強度（ＴＳ７５０）が１５ｄＢＶ２ｒｍｓ以上２４ｄＢＶ２ｒｍｓ以下であり、１９ｄＢＶ２ｒｍｓ以上２４ｄＢＶ２ｒｍｓ以下であることが好ましく、６５００Ｈｚを含むスペクトルの極大ピークの強度（ＴＳ７）が１５ｄＢＶ２ｒｍｓ以上２０ｄＢＶ２ｒｍｓ以下であり、１８ｄＢＶ２ｒｍｓ以上２０ｄＢＶ２ｒｍｓ以下であることが好ましい。ＴＳ７５０及びＴＳ７の値を上記の範囲内のものとすることにより、ハンドタオルの柔軟性が好適なものとなって、水滴の拭き取りの際の、ハンドタオルの手指への密着性が良好なものとなる。
【００２１】
［Ｄ値］
また、本発明のハンドタオルは、ＴＳＡにより、試料台に設置した２プライのシートに対し、ブレード付きローターを回転させずに１００ｍＮと６００ｍＮの押し込み圧力でそれぞれ上から押し込んだとき、押し込み圧力１００ｍＮと６００ｍＮの間での２プライのシートの上下方向の変形変位量で表される、Ｄ値とするとき、（１プライあたりの坪量）／Ｄ値が、９，６００ｇ／ｍ３以上１１，０００ｇ／ｍ３以下であり、９，６００ｇ／ｍ３以上１０，５００ｇ／ｍ３以下であることが好ましい。（１プライあたりの坪量）／Ｄ値の値を、上記の範囲内のものとすることにより、手指の水滴を拭き取る際の加圧に対するシートの耐性が良好なものとなり、ハンドタオルの手指への密着性が良好なものとなる。
【００２２】
ＴＳ７５０、ＴＳ７、（１プライあたりの坪量）／Ｄ値を上記のとおり調整することにより、柔軟性と加圧の際のシートの耐性のバランスが良好なものとなり、その結果、ハンドタオルの手指への密着性が良好なものとなる。特に、（１プライあたりの坪量）／Ｄ値が、９，６００ｇ／ｍ３以上１１，０００ｇ／ｍ３以下とすることにより、複数シートを使用した場合においても、加圧時の適度なシート耐性を確保することができる。
【００２３】
ＴＳＡによる、ＴＳ７５０、ＴＳ７、Ｄ値の測定は、例えば、特開２０１４−２１３１３８号公報に記載された方法により実施することができる。これらの値の調整は、原料配合の調整と、カレンダー処理方法の調整により実施することができ、当業者であれば、適宜、これらの値を実現することができる。
【００２４】
［吸水速度］
本発明のハンドタオルは、旧ＪＩＳ  Ｓ  ３１０４に準拠して測定される、温度２３±１℃、湿度５０±２％の状態で、０．１ｍＬの精製水をハンドタオルに滴下したときの、水滴が吸収されるまでの時間で表される吸水速度が、３秒以下であることが好ましく、２．５秒以下であることがより好ましい。本発明のハンドタオルは、低坪量でありながら、吸水速度が速く、拭き取り性が良好なものである。これらの特性の調整は、原料配合の調整、坪量の調整、及びカレンダー処理方法の調整により実現することができる。吸水速度に加えて、（１プライあたりの坪量）／Ｄ値を調整することにより、良好な吸水性を有するハンドタオルを得ることができる。
【００２５】
［水の浸透面積］
本発明のハンドタオルは、直径１５０ｍｍのポリスチレン製の球体上部にハンドタオルを設置し、上部２０ｃｍの高さより、０．１ｍＬ／ｓｅｃにて１．０ｍＬの水を滴下して、１０秒経過した後に、ハンドタオルに浸透した水の面積が、１１０ｃｍ２以上であることが好ましく、１１２ｃｍ２以上１５０ｃｍ２以下であることがより好ましい。一般に、水の浸透面積が大きいほど、ハンドタオルの吸水性が良好なものとなる。これらの特性の調整は、原料配合の調整、坪量の調整、及びカレンダー処理方法の調整により実現することができる。
【００２６】
［保水量］
本発明のハンドタオルの保水量（ＴＷＡ：Ｔｏｔａｌ  Ｗａｔｅｒ  Ａｂｓｏｒｂｅｎｃｙ）は、１０５ｇ／ｍ２以上１２０ｇ／ｍ２以下であることが好ましく、１１０ｇ／ｍ２以上１１５ｇ／ｍ２以下であることがより好ましい。ハンドタオルの保水量が上記の範囲内のものであることにより、水滴の拭き取り性が良好に維持され、かつ拭き取り後に、皮膚に余剰の水分が残存することもない。
【００２７】
なお、保水量は、以下の測定方法に従って求めることができる。まず、ハンドタオルを７５ｍｍ×７５ｍｍの正方形に切断してサンプルを作製し、乾燥重量（Ｗ１）を測定する。次に、このサンプルを蒸留水中に２分間浸漬した後、水蒸気飽和状態（ＲＨ１００％）の容器中で、サンプルの１つの角部が上側の頂部となるようにし、この頂部と隣接する２つの角部とを支持して展伸した状態で吊るし、３０分放置して重量（Ｗ２）を測定する。そして、測定値（Ｗ２−Ｗ１）をサンプル１ｍ２当たりの保水量（ｇ／ｍ２）に換算する。
【００２８】
［引張強さ］
本発明においては、試験片の幅を２５ｍｍとして、ＪＩＳ  Ｐ  ８１１３に準拠して測定される、ハンドタオルの乾燥時のＭＤ方向の引張強さＤＭＤＴが１２．５Ｎ／ｍ以上１８．６Ｎ／ｍ以下、乾燥時のＣＤ方向の引張強さＤＣＤＴが２．９Ｎ／ｍ以上８．８Ｎ／ｍ以下、ハンドタオルの湿潤時のＭＤ方向の引張強さＷＭＤＴが２．９Ｎ／ｍ以上８．８Ｎ／ｍ以下、湿潤時のＣＤ方向の引張強さＷＣＤＴが０．８Ｎ／ｍ以上２．５Ｎ／ｍ以下であることが好ましい。ハンドタオルの引張強さが上記の範囲内のものであることにより、ハンドタオルが破れにくいものとなると共に、柔らかさに劣ることもない。
【実施例】
【００２９】
以下、本発明について実施例を挙げて詳細に説明する。なお、本発明は、以下に示す実施例に何ら限定されるものではない。
【００３０】
＜実施例１＞
パルプ組成をＮＢＫＰ６０質量％、ＬＢＫＰ４０質量％とし、乾燥紙力増強剤として、ポリアクリルアミドを０質量％、湿潤紙力増強剤として、ポリアミドエピクロロヒドリン樹脂を０．２質量％添加した紙料を用い、坪量設定を１６．５ｇ／ｍ２となるよう調整した原紙を抄造した。その後シートサイズ２１８ｍｍ×２３０ｍｍのハンドタオルに加工した。
【００３１】
＜実施例２＞
パルプ組成をＮＢＫＰ４０質量％、ＬＢＫＰ６０質量％とし、乾燥紙力増強剤として、ポリアクリルアミドを０．２質量％、湿潤紙力増強剤として、ポリアミドエピクロロヒドリン樹脂を０．４質量％添加した紙料を用い、坪量設定を１６．５ｇ／ｍ２となるよう調整した原紙を抄造した。その後シートサイズ２１８ｍｍ×２３０ｍｍのハンドタオルに加工した。
【００３２】
＜比較例１＞
パルプ組成をＮＢＫＰ６０質量％、ＬＢＫＰ４０質量％とし、乾燥紙力増強剤として、ポリアクリルアミドを０質量％、湿潤紙力増強剤として、ポリアミドエピクロロヒドリン樹脂を０．２質量％添加した紙料を用い、坪量設定を１８．５ｇ／ｍ２となるよう調整した原紙を抄造した。その後シートサイズ２１８ｍｍ×２３０ｍｍのハンドタオルに加工した。
【００３３】
＜比較例２＞
パルプ組成をＮＢＫＰ４０質量％、ＬＢＫＰ６０質量％とし、乾燥紙力増強剤として、ポリアクリルアミドを０．２質量％、湿潤紙力増強剤として、ポリアミドエピクロロヒドリン樹脂を０．４質量％添加した紙料を用い、坪量設定を２１．５ｇ／ｍ２となるよう調整した原紙を抄造した。その後シートサイズ２１８ｍｍ×２３０ｍｍのハンドタオルに加工した。
【００３４】
＜比較例３及び４＞
市販品のハンドタオルを２銘柄用意し、比較例３及び４のハンドタオルとした。
【００３５】
［評価］
坪量：ＪＩＳ  Ｐ  ８１２４に基づいて測定し、シート１枚に換算した。
【００３６】
紙厚：シックネスゲージ（株式会社尾崎製作所製のダイヤルシックネスゲージ「ＰＥＡＣＯＣＫ」）を用いて測定した。測定条件は、測定荷重３．７ｋＰａ、測定子直径３０ｍｍで、測定子と測定台の間に試料（シート１０枚）を置き、測定子を１秒間に１ｍｍ以下の速度で下ろしたときのゲージを読み取った。なお、測定は異なる１０ヶ所で測定し、測定結果を平均した。そして、得られた平均値を枚数で割って１枚当りの紙厚とした。
【００３７】
ＭＤ伸び：ＪＩＳ  Ｐ  ８１１３に準拠して測定される、ハンドタオルの乾燥時のＭＤ方向の引張破断伸びを百分率で記録した。
【００３８】
白色度：ＩＳＯ  ２４７０に準拠し、ＣＩＥ（国際照明委員会）が規定するＣ光源（紫外光を含む）をハンドタオル表面側に照射したときの白色度を測定した。
【００３９】
密着性の評価は、モニター１０人による官能評価によって行った。水による手洗いを行った後、２プライのハンドタオルを用いて手に残った水を拭き取る作業を行った際、手にシートが密着しているかを、よい、悪いで比較評価し、下記の基準でスコアリングした。
◎：よいが８人以上
〇：よいが５人以上７人以下
△：よいが２人以上４人以下
×：よいが１人以下
【００４０】
吸水性の評価は、モニター１０人による官能評価によって行った。水による手洗いを行った後、２プライのハンドタオルを用いて手に残った水を拭き取る作業を行った際、手に残った水を拭き取る作業を行わせた際、早期に水を吸水して保水されたかを、よい、悪いで比較評価し、下記の基準でスコアリングした。
◎：よいが８人以上
〇：よいが５人以上７人以下
△：よいが２人以上４人以下
×：よいが１人以下
【００４１】
その他の測定、評価に関しては、上述の方法を用いた。結果を表１に示す。
【００４２】
【表１】
2019141227.tif 000002
【００４３】
実施例及び比較例から分かるように、本発明のハンドタオルは、低坪量でありながらも、密着性及び吸水性が共に良好なものとなり、優れた拭き取り性を有するものであった。